(57)【要約】【課題】軽量でかつ良好な耐久性能を有する空気入りタイヤの製造を可能とするタイヤ用ゴム組成物およびこれを用いた空気入りタイヤを提供する。【解決手段】空気入りタイヤのインナーライナーゴムおよび／またはインスレーションゴムとして用いられるタイヤ用ゴム組成物であって、ゴム成分の１００質量部に対して、フッ素系表面処理剤を表面に有する紙繊維を１〜１５質量部の範囲内で配合してなるタイヤ用ゴム組成物、および該タイヤ用ゴム組成物を用いた空気入りタイヤに関する。紙繊維の平均短径（Ｂ）に対する平均長径（Ａ）の比（Ａ）／（Ｂ）は１．１〜３０の範囲内であることが好ましい。また、紙繊維の平均長さ（Ｃ）は１０〜１０００μｍの範囲内であることが好ましい。【選択図】図１
2008150523.tif 000002
【特許請求の範囲】
【請求項１】
空気入りタイヤのインナーライナーゴムおよび／またはインスレーションゴムとして用いられるタイヤ用ゴム組成物であって、ゴム成分の１００質量部に対して、フッ素系表面処理剤を表面に有する紙繊維を１〜１５質量部の範囲内で配合してなる、タイヤ用ゴム組成物。
【請求項２】
前記紙繊維の平均短径（Ｂ）に対する平均長径（Ａ）の比（Ａ）／（Ｂ）が１．１〜３０の範囲内である、請求項１に記載のタイヤ用ゴム組成物。
【請求項３】
前記紙繊維の平均長さ（Ｃ）が１０〜１０００μｍの範囲内である、請求項１に記載のタイヤ用ゴム組成物。
【請求項４】
前記紙繊維の平均長径（Ａ）に対する平均長さ（Ｃ）の比（Ｃ）／（Ａ）が１０〜２０００の範囲内である、請求項１に記載のタイヤ用ゴム組成物。
【請求項５】
請求項１〜４のいずれかに記載のタイヤ用ゴム組成物を少なくともインスレーションゴムとして用い、インスレーションのゲージが０．５〜２．０ｍｍの範囲内に設定される、空気入りタイヤ。
【請求項６】
請求項１〜４のいずれかに記載のタイヤ用ゴム組成物を少なくともインナーライナーゴムとして用いた、空気入りタイヤ。
【請求項７】
インナーライナーのゲージが０．５〜２．０ｍｍの範囲内とされる、請求項６に記載の空気入りタイヤ。
【発明の詳細な説明】
【技術分野】
【０００１】
本発明は、空気入りタイヤのインナーライナーおよび／またはインスレーション等に対して用いられ、小さいゲージでも良好なゴム物性を有し、軽量でかつ耐久性能にも優れる空気入りタイヤを提供することを可能とするタイヤ用ゴム組成物、およびこれを用いた空気入りタイヤに関する。
【背景技術】
【０００２】
近年、車の低燃費化に対する社会的要請に基づき、タイヤの転がり抵抗の低減や軽量化が図られている。タイヤの軽量化の方法としては、各部位におけるゴムのゲージ（厚み）を小さくする方法が考えられるが、単にゲージを小さくするとタイヤとして必要な耐久性能が失われてしまう場合がある。
【０００３】
タイヤのインナーライナーや、該インナーライナーとプライとの間のインスレーションのゲージを小さくすると、成形加硫時にブラダーからの圧力によってインナーライナーおよびインスレーションのゴムがプライ間に吸い上げられてしまい、タイヤの内側から見たときにプライコードが露出して見える現象がある。この現象が発生するとタイヤの耐久性能は著しく低下する。また、インナーライナーやインスレーションのゲージを小さくし、タイヤ内面、すなわち空気入りタイヤの内腔面から水分がタイヤ内部に透過した場合、タイヤの劣化が進行し耐久性能が低下するという問題がある。
【０００４】
さらに、特にインナーライナーのゲージを小さくする際、該インナーライナーの空気透過性が増大した場合には、タイヤの内圧保持性能が低下し、耐久性能低下の一因となる。インナーライナーの空気透過性を低減する方法としては、たとえばインナーライナー用ゴム組成物に雲母を充填し、３層以上のラミネート構造とする方法等が提案されているが、ラミネート構造を形成するための工程が必要となるためコストの点で有利ではない。
【０００５】
特許文献１には、インナーライナー層の空気透過性を低減する方法として、有機短繊維を含有し、ゴム成分がエポキシ化天然ゴムとジエン系ゴムとからなるゴム組成物をインスレーション層に用いる方法が提案されている。しかしこの方法では、有機短繊維を新たに紡糸、切断して用いる必要があるため、コストの点でさらに改善の余地がある。
【０００６】
特許文献２には、古紙を配合し、たとえばビードエーペックスに対して用いるゴム組成物、特許文献３には、古紙およびシリカを配合したタイヤ用ゴム組成物、特許文献４には、短繊維、古紙およびシリカを配合したスタッドレスタイヤ用ゴム組成物がそれぞれ提案されているが、インナーライナーやインスレーションのゲージを小さくした場合にもゴム物性およびタイヤの耐久性能を良好に維持する方法については考慮されていない。
【０００７】
一方、特許文献５には、優れた低発熱性と剛性、操縦安定性を両立し得るゴム組成物として、微粉末セルロース繊維をジエン系ゴム１００重量部に対して２〜１００重量部含有するタイヤ用ゴム組成物であって、該微粉末セルロース繊維が天然植物繊維から調製され、平均粒子径が１００μｍ以下であるタイヤ用ゴム組成物が提案されている。また特許文献６には、タイヤの製造コストを大幅に低減するとともに操縦安定性を改善できるゴム組成物として、ゴム成分の１００質量部に対して、クラフト紙粉砕物を０．１〜３５質量部の範囲内、および炭酸カルシウムを２０〜１８０質量部の範囲内で配合してなるタイヤ用ゴム組成物が提案されている。しかしこれらの技術ではタイヤ内面からの水分透過やエアリークを十分に防止することは困難である。
【０００８】
すなわち、上記特許文献１〜６の技術においては、タイヤ内面からの水分透過やエアリークを防止することによる耐久性能の向上とタイヤの軽量化とを両立するには至っていない。
【特許文献１】特開平７−８２４２０号公報
【特許文献２】特開２００２−３７９２９号公報
【特許文献３】特開２００２−２２６６３４号公報
【特許文献４】特開２００２−２４９６１９号公報
【特許文献５】特開２００５−７５８５６号公報
【特許文献６】特開２００６−１１１７１５号公報
【発明の開示】
【発明が解決しようとする課題】
【０００９】
本発明は上記の課題を解決し、インナーライナーゴムおよび／またはインスレーションゴムのゲージを小さくした場合にも良好なゴム物性を有し、軽量でかつ良好な耐久性能を有する空気入りタイヤの製造を可能とするタイヤ用ゴム組成物およびこれを用いた空気入りタイヤの提供を目的とする。
【課題を解決するための手段】
【００１０】
本発明は、空気入りタイヤのインナーライナーゴムおよび／またはインスレーションゴムとして用いられるタイヤ用ゴム組成物であって、ゴム成分の１００質量部に対して、フッ素系表面処理剤を表面に有する紙繊維を１〜１５質量部の範囲内で配合してなる、タイヤ用ゴム組成物に関する。
【００１１】
本発明においては、紙繊維の平均短径（Ｂ）に対する平均長径（Ａ）の比（Ａ）／（Ｂ）が１．１〜３０の範囲内であることが好ましい。
【００１２】
本発明においては、紙繊維の平均長さ（Ｃ）が１０〜１０００μｍの範囲内であることが好ましい。
【００１３】
本発明においては、紙繊維の平均長径（Ａ）に対する平均長さ（Ｃ）の比（Ｃ）／（Ａ）が１０〜２０００の範囲内であることが好ましい。
【００１４】
本発明はまた、上記のタイヤ用ゴム組成物を少なくともインスレーションゴムとして用い、インスレーションのゲージが０．５〜２．０ｍｍの範囲内に設定される空気入りタイヤに関する。
【００１５】
本発明はまた、上記のタイヤ用ゴム組成物を少なくともインナーライナーゴムとして用いた空気入りタイヤに関する。この場合、インナーライナーのゲージが０．５〜２．０ｍｍの範囲内とされることがより好ましい。
【発明の効果】
【００１６】
本発明のタイヤ用ゴム組成物をインナーライナーに用いることによって、該インナーライナーのゲージが薄い場合にも、エアシール性能、耐水分透過性能、プライコードの露出の防止効果が良好に付与される。また本発明のタイヤ用ゴム組成物をインスレーションに用いることにより、該インスレーションのゲージを薄くした場合にも耐水分透過性能およびプライコードの露出の防止効果が良好に付与される。よって本発明によれば、車の低燃費化に有効な、軽量でかつ耐久性能にも優れた空気入りタイヤを得ることが可能となる。
【発明を実施するための最良の形態】
【００１７】
本発明のタイヤ用ゴム組成物は、空気入りタイヤのインナーライナーゴムおよび／またはインスレーションゴムとして用いられる。インナーライナーゴムとはタイヤ最内側においてエアシール性能および耐水分透過性能を確保するための部材であり、インスレーションゴムとはケース内側においてケースとインナーライナーとの接着性を高め、加硫時のインナーライナーゴムの吸い上がりを防止するための部材である。
【００１８】
本発明のタイヤ用ゴム組成物においては、ゴム成分の１００質量部に対して、フッ素系表面処理剤を表面に有する紙繊維が１〜１５質量部の範囲内で配合される。紙繊維が配合されたタイヤ用ゴム組成物をインナーライナーゴムおよび／またはインスレーションゴムに適用することにより、ブラダーによる内圧充填工程において、ゴム組成物中の紙繊維がブラダーの圧力に対抗するため、インナーライナーやインスレーションに適用した未加硫ゴム組成物のプライコード間への吸い上げ現象が抑制され、インナーライナーやインスレーションが所望の形状に加硫成形される。これによりプライコードの露出を防止でき、タイヤの耐久性能が良好になる。また、特にインナーライナーに本発明のタイヤ用ゴム組成物を用いることによって、より高いエアシール性能を確保できるため、インナーライナーのゲージを減らすことができる。
【００１９】
さらに、本発明のタイヤ用ゴム組成物に用いられる紙繊維は、表面に存在するフッ素系表面処理剤によって優れた耐水分透過性能を有する。よって該タイヤ用ゴム組成物をインナーライナーやインスレーションに用いた場合にはタイヤ内面からの水分の透過が抑制されるため、タイヤの耐久性能が向上するという効果が得られる。
【００２０】
なお、紙繊維の表面にフッ素系表面処理剤が存在することは、たとえば、ＥＳＣＡ（Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ）等の分析装置を用いて紙繊維表面の元素分析を行なうことによって確認することができる。
【００２１】
表面にフッ素系表面処理剤を有する紙繊維としては、たとえば、フッ素系表面処理剤の含浸処理またはコーティング処理を行なった紙繊維が例示できる。フッ素系表面処理剤としては、たとえば、フッ素系シランカップリング剤等が例示できるが、紙繊維中のたとえば水酸基等との相互作用によって紙繊維表面に良好に吸着する点でフッ素系シランカップリング剤が好ましく用いられる。
【００２２】
フッ素系シランカップリング剤としては、たとえば、パーフルオロアルキル基含有シランカップリング剤等が例示できる。
【００２３】
パーフルオロアルキル基含有シランカップリング剤としては、Ｃ8Ｆ17ＣＨ2ＣＨ2Ｓｉ（ＯＣ2Ｈ5）3、Ｃ8Ｆ17ＣＯＮＨ（ＣＨ2）nＳｉ（ＯＣＨ3）3、Ｃ8Ｆ17（ＣＨ2）nＮＣＯ、等が好ましい。上記の各式において、ｎが１〜１０の範囲内のものはより好ましい。ｎが１以上である場合、紙繊維の表面に、より安定かつ均一にフッ素系表面処理剤を存在させることができる点で有利であり、ｎが１０以下である場合、より良好な耐水分透過性能が発揮される点で有利である。上記の各式において、ｎは３〜９の範囲内であることがさらに好ましい。
【００２４】
フッ素系表面処理剤の具体的な市販品としては、たとえば、ＧＥ東芝シリコーン社製のフルオロアルキルシラン「ＸＣ９５−Ａ９７１５」等が例示できる。
【００２５】
フッ素系表面処理剤への含浸処理によって紙繊維の表面にフッ素系表面処理剤を存在させる方法としては、たとえば、フッ素系表面処理剤を含有する処理液中に紙繊維を浸漬する方法が例示できる。処理液としては、フッ素系表面処理剤を溶媒に溶解させた溶液等が例示できる。この場合、溶媒としては、たとえばイソプロピルアルコール、エタノール等のアルコール、等が好ましく用いられる。
【００２６】
最も典型的な処理液の処方としては、たとえば、Ｃ2Ｆ17ＣＨ2ＣＨ2Ｓｉ（ＯＣ2Ｈ5）3の１２質量部と、イソプロピルアルコールの８８質量部と、酢酸０．７２質量部とからなる処理液等が例示できる。
【００２７】
本発明においては、ゴム成分の１００質量部に対して、表面にフッ素系表面処理剤を有する紙繊維が１〜１５質量部の範囲内で配合される。ゴム成分１００質量部に対する該紙繊維の配合量が１質量部以上であれば、上記の吸い上げ現象の抑制効果、耐水分透過性能およびエアシール性能を十分得られ、１５質量部以下であればタイヤ用ゴム組成物の硬度が大きくなり過ぎることを防止し乗り心地性能等のタイヤ特性を確保できるとともに、タイヤ用ゴム組成物の製造時の加工性が損なわれない。紙繊維の配合量は、２〜１０質量部の範囲内、さらに３〜８質量部の範囲内とされることが特に好ましい。
【００２８】
本発明において配合される紙繊維においては、平均短径（Ｂ）に対する平均長径（Ａ）の比（Ａ）／（Ｂ）が１．１〜３０の範囲内であることが好ましい。この場合、紙繊維は扁平な断面形状を有する。扁平な紙繊維を配合した場合、未加硫のゴム組成物が押出しによってシート化される際に、剪断力によって、紙繊維の長さ方向とシート押出し方向、紙繊維の長径方向とシート幅方向、紙繊維の短径方向とシート厚み方向、がそれぞれ水平になるように配列し易い。このようなゴム組成物をインナーライナーや特にインスレーションに用いた場合、ブラダーによる内圧充填工程において、ゴム組成物中の紙繊維がブラダーの圧力に対抗することにより、インナーライナーやインスレーションに適用した未加硫ゴム組成物のプライコード間への吸い上げ現象がさらに良好に抑制され、インナーライナーやインスレーションをより確実に所望の形状に加硫成形することができる。これによりプライコードの露出を良好に防止でき、タイヤの耐久性能をさらに向上させることができる。
【００２９】
紙繊維の平均短径（Ｂ）に対する平均長径（Ａ）の比（Ａ）／（Ｂ）が１．１以上である場合、紙繊維の扁平性が良好であるため上記の吸い上げ現象の抑制効果がより良好に得られる点で有利であり、３０以下である場合、ゴム組成物製造時の加工性が損なわれ難い点で有利である。上記比（Ａ）／（Ｂ）は、２〜２５の範囲内、さらに３〜２０の範囲内とされることが特に好ましい。なお、平均長径（Ａ）は、たとえばＳＥＭ（走査型電子顕微鏡）による紙繊維の断面観察において、画像計測により求めた各紙繊維の長径の数平均値として算出でき、平均短径（Ｂ）は、同様の画像計測により求めた各紙繊維の短径の数平均値として算出できる。
【００３０】
本発明においては、紙繊維の平均長さ（Ｃ）が１０〜１０００μｍの範囲内とされることが好ましい。平均長さ（Ｃ）が１０μｍ以上である場合、吸い上げ現象の抑制効果、耐水分透過性能およびエアシール性能が良好であり、１０００μｍ以下である場合、タイヤ用ゴム組成物の硬度が大きくなり過ぎることを防止し乗り心地性能等のタイヤ特性が良好であるとともに、タイヤ用ゴム組成物の製造時の加工性が損なわれ難い。紙繊維の平均長さ（Ｃ）は、さらに５０〜１０００μｍの範囲内とされることが好ましい。紙繊維の平均長さ（Ｃ）は、たとえばＳＥＭ（走査型電子顕微鏡）による紙繊維の観察において、画像計測により求めた各紙繊維の長さの数平均値として算出できる。
【００３１】
また、紙繊維の平均長径（Ａ）に対する平均長さ（Ｃ）の比（Ｃ）／（Ａ）は１０〜２０００の範囲内とされることが好ましい。上記比（Ｃ）／（Ａ）が１０以上である場合、吸い上げ現象の抑制効果および耐水分透過性能が良好であり、２０００以下である場合、タイヤ用ゴム組成物の硬度が大きくなり過ぎることを防止し乗り心地性能等のタイヤ特性が良好であるとともに、タイヤ用ゴム組成物の製造時の加工性が損なわれ難い。上記比（Ｃ）／（Ａ）は、さらに２０〜２０００の範囲内とされることが好ましい。
【００３２】
本発明のタイヤ用ゴム組成物はゴムの吸い上げ現象の抑制効果および耐水分透過性能を良好に有するため、タイヤのインスレーションとして有用である。この場合、該インスレーションのゲージは０．５〜２．０ｍｍの範囲内に設定されることが好ましい。インスレーションのゲージが０．５ｍｍ以上である場合タイヤの耐久性能が良好であり、２．０ｍｍ以下である場合タイヤの軽量化による燃費の低減効果が良好である。インスレーションのゲージはさらに０．６〜１．０ｍｍの範囲内とされることが特に好ましい。
【００３３】
また、本発明のタイヤ用ゴム組成物はエアシール性能および耐水分透過性能を良好に有するため、インナーライナーとして有用である。この場合、該インナーライナーのゲージは０．５〜２．０ｍｍの範囲内とされることが好ましい。インナーライナーのゲージが０．５ｍｍ以上である場合タイヤの耐久性能が良好であり、２．０ｍｍ以下である場合タイヤの軽量化による燃費の低減効果が良好である。インナーライナーのゲージはさらに０．６〜１．０ｍｍの範囲内とされることが特に好ましい。
【００３４】
本発明において配合される紙繊維としては、新聞紙、クラフト紙、パルプの粉砕物等が挙げられるが、本発明のゴム組成物がインスレーションに用いられる場合には、クラフト紙からなる紙繊維が特に好ましく用いられる。クラフト紙とは、クラフトパルプ（ＫＰ）を抄紙して得られる紙の全般を指し、未晒クラフト紙および晒クラフト紙を含む。クラフトパルプは、化学パルプに分類されるものの主流であり、一般に比較的長い繊維長を有することから、クラフト紙は強度に優れる紙として包装用途等に広く使用される。
【００３５】
クラフトパルプは、一般に以下のような方法で製造される。まず原料となるチップの不純物を除去するとともに、厚みや長さ等を一定範囲内に均一化する。次にチップを苛性ソーダ、硫化ソーダ等の薬品で、たとえば１５０〜１６０℃程度の高温で蒸煮し、チップ中の主にリグニンを溶出させ、パルプ化する。溶出リグニンおよび薬品をパルプと分離するための洗浄工程を経た後、該パルプをたとえば酸素およびアルカリで処理すること等により、パルプ中の残存リグニンをさらに溶出させる。最後に異物除去、洗浄を行ない、未晒クラフトパルプを得ることができる。未晒クラフトパルプはさらに漂白工程を経ることによって晒クラフトパルプとされることができる。未晒クラフトパルプを抄紙することにより未晒クラフト紙、晒クラフトパルプを抄紙することにより晒クラフト紙をそれぞれ製造することができる。
【００３６】
クラフト紙の原料となるクラフトパルプとしては針葉樹クラフトパルプ、広葉樹クラフトパルプのいずれも使用できる。また、該クラフト紙の原料のすべてがバージンクラフトパルプであっても良いが、セミケミカルパルプ、機械パルプ等他のパルプ化法で得られるパルプ、ケナフ、バガス、竹、コットン、海藻等を由来とする非木材パルプ、使用済コピー用紙、古新聞紙、古段ボール紙等の古紙を脱墨して得られる古紙パルプ、等が、所望の性状を損なわない限度で混合されていても良い。
【００３７】
本発明のタイヤ用ゴム組成物のゴム硬度は、４０〜６５の範囲内であることができる。硬度が４０以上である場合、ゴムの吸い上がりの抑制効果に優れる点で好ましく、６５以下である場合、インナーライナーからの亀裂成長を抑制できる点で好ましい。なおゴム硬度は、ＩＳＯ−７６１９に準拠して測定することができる。
【００３８】
本発明におけるゴム成分としては、天然ゴム（ＮＲ）および／またはジエン系合成ゴムが好ましく使用される。ジエン系合成ゴムとしては、スチレン−ブタジエンゴム（ＳＢＲ）、ポリブタジエンゴム（ＢＲ）、ポリイソプレンゴム（ＩＲ）、エチレン−プロピレン−ジエンゴム（ＥＰＤＭ）、クロロプレンゴム（ＣＲ）、アクリロニトリル−ブタジエンゴム（ＮＢＲ）、ブチルゴム（ＩＩＲ）等が挙げられ、これらのうち１種類または２種類以上を含むゴム成分が好適である。なお、エチレン−プロピレン−ジエンゴム（ＥＰＤＭ）とは、エチレン−プロピレンゴム（ＥＰＭ）に第三ジエン成分を含むものである。ここで第三ジエン成分としては、たとえば炭素数５〜２０の非共役ジエンが挙げられ、１，４−ペンタジエン、１，４−ヘキサジエン、１，５−ヘキサジエン、２，５−ジメチル−１，５−ヘキサジエンおよび１，４−オクタジエンや、１，４−シクロヘキサジエン、シクロオクタジエン、ジシクロペンタジエンなどの環状ジエン、５−エチリデン−２−ノルボルネン、５−ブチリデン−２−ノルボルネン、２−メタリル−５−ノルボルネンおよび２−イソプロペニル−５−ノルボルネンなどのアルケニルノルボルネン等が好ましく例示できる。特に、ジシクロペンタジエン、５−エチリデン−２−ノルボルネン等は好ましく使用され得る。
【００３９】
本発明のタイヤ用ゴム組成物には、シランカップリング剤、好ましくは含硫黄シランカップリング剤をゴム成分の１００質量部に対して０．１質量部以上１０質量部以下、好ましくは０．５質量部以上３質量部以下で配合することが好ましい。シランカップリング剤の配合によって操縦安定性を向上させることができ、シランカップリング剤の配合量が０．１質量部以上の場合、操縦安定性の向上効果が特に良好である。またシランカップリング剤の配合量が１０質量部以下の場合、ゴムの混練、押出工程での焼け（スコーチ）が生じる危険性が少ない。
【００４０】
本発明では、用途に応じてその他のカップリング剤、例えばアルミネート系カップリング剤、チタン系カップリング剤を単独またはシラン系カップリング剤と併用して使用することも可能である。
【００４１】
本発明のタイヤ用ゴム組成物には、炭酸カルシウム、シリカ、クレー、アルミナ、タルク、炭酸マグネシウム、水酸化アルミニウム、水酸化マグネシウム、酸化マグネシウム、酸化チタン等の充填剤を単独あるいは２種以上混合して用いることができる。
【００４２】
また、本発明のタイヤ用ゴム組成物にはカーボンブラックも使用され得る。ここでカーボンブラックはゴム成分１００質量部に対して２０質量部以上８０質量部以下とされることが好ましい。また、カーボンブラックの物性は窒素吸着比表面積（ＢＥＴ法）が２０〜３００ｍ2／ｇの範囲内、ＤＢＰ吸油量が５〜３００ｍｌ／１００ｇの範囲内、ヨウ素吸着量が１００〜１７０ｍｇ／ｇの範囲内のものが、タイヤ用ゴム組成物に対する補強効果の点で好適である。
【００４３】
本発明のタイヤ用ゴム組成物には、上記の他に、加硫剤、加硫促進剤、軟化剤、可塑剤、老化防止剤、発泡剤およびスコーチ防止剤等を添加することが可能である。
【００４４】
加硫剤としては、有機過酸化物もしくは硫黄系加硫剤を使用できる。有機過酸化物としては、たとえば、ベンゾイルパーオキサイド、ジクミルパーオキサイド、ジ−ｔ−ブチルパーオキサイド、ｔ−ブチルクミルパーオキサイド、メチルエチルケトンパーオキサイド、クメンハイドロパーオキサイド、２，５−ジメチル−２，５−ジ（ｔ−ブチルパーオキシ）ヘキサン、２，５−ジメチル−２，５−ジ（ベンゾイルパーオキシ）ヘキサン、２，５−ジメチル−２，５−ジ（ｔ−ブチルパーオキシ）ヘキシン−３あるいは１，３−ビス（ｔ−ブチルパーオキシプロピル）ベンゼン、ジ−ｔ−ブチルパーオキシ−ジイソプロピルベンゼン、ｔ−ブチルパーオキシベンゼン、２，４−ジクロロベンゾイルパーオキサイド、１，１−ジ−ｔ−ブチルパーオキシ−３，３，５−トリメチルシロキサン、ｎ−ブチル−４，４−ジ−ｔ−ブチルパーオキシバレレートなどを使用することができる。これらの中で、ジクミルパーオキサイド、ｔ−ブチルパーオキシベンゼンおよびジ−ｔ−ブチルパーオキシ−ジイソプロピルベンゼンが好ましい。また、硫黄系加硫剤としては、たとえば、硫黄、モルホリンジスルフィドなどを使用することができる。これらの中では硫黄が好ましい。
【００４５】
加硫促進剤としては、スルフェンアミド系、チアゾール系、チウラム系、チオウレア系、グアニジン系、ジチオカルバミン酸系、アルデヒド−アミン系またはアルデヒド−アンモニア系、イミダゾリン系、もしくは、キサンテート系加硫促進剤のうち少なくとも一つを含有するものを使用することが可能である。
【００４６】
スルフェンアミド系としては、たとえばＣＢＳ（Ｎ−シクロヘキシル−２−ベンゾチアジルスルフェンアミド）、ＴＢＢＳ（Ｎ−ｔ−ブチル−２−ベンゾチアジルスルフェンアミド）、Ｎ，Ｎ−ジシクロヘキシル−２−ベンゾチアジルスルフェンアミド、Ｎ−オキシジエチレン−２−ベンゾチアジルスルフェンアミド、Ｎ，Ｎ−ジイソプロピル−２−ベンゾチアゾールスルフェンアミドなどのスルフェンアミド系化合物などが挙げられる。
【００４７】
チアゾール系としては、たとえばＭＢＴ（２−メルカプトベンゾチアゾール）、ＭＢＴＳ（ジベンゾチアジルジスルフィド）、２−メルカプトベンゾチアゾールのナトリウム塩、亜鉛塩、銅塩、シクロヘキシルアミン塩、２−（２，４−ジニトロフェニル）メルカプトベンゾチアゾール、２−（２，６−ジエチル−４−モルホリノチオ）ベンゾチアゾールなどが挙げられる。
【００４８】
チウラム系としては、たとえばＴＭＴＤ（テトラメチルチウラムジスルフィド）、テトラエチルチウラムジスルフィド、テトラメチルチウラムモノスルフィド、ジペンタメチレンチウラムジスルフィド、ジペンタメチレンチウラムモノスルフィド、ジペンタメチレンチウラムテトラスルフィド、ジペンタメチレンチウラムヘキサスルフィド、テトラブチルチウラムジスルフィド、ペンタメチレンチウラムテトラスルフィドなどが挙げられる。
【００４９】
チオウレア系としては、たとえばチアカルバミド、ジエチルチオ尿素、ジブチルチオ尿素、トリメチルチオ尿素、ジオルトトリルチオ尿素などのチオ尿素化合物などが挙げられる。
【００５０】
グアニジン系としては、たとえばジフェニルグアニジン、ジオルトトリルグアニジン、トリフェニルグアニジン、オルトトリルビグアニド、ジフェニルグアニジンフタレートなどのグアニジン系化合物が挙げられる。
【００５１】
ジチオカルバミン酸系としては、たとえばエチルフェニルジチオカルバミン酸亜鉛、ブ
チルフェニルジチオカルバミン酸亜鉛、ジメチルジチオカルバミン酸ナトリウム、ジメチルジチオカルバミン酸亜鉛、ジエチルジチオカルバミン酸亜鉛、ジブチルジチオカルバミン酸亜鉛、ジアミルジチオカルバミン酸亜鉛、ジプロピルジチオカルバミン酸亜鉛、ペンタメチレンジチオカルバミン酸亜鉛とピペリジンの錯塩、ヘキサデシル(またはオクタデ
シル)イソプロピルジチオカルバミン酸亜鉛、ジベンジルジチオカルバミン酸亜鉛、ジエ
チルジチオカルバミン酸ナトリウム、ペンタメチレンジチオカルバミン酸ピペリジン、ジメチルジチオカルバミン酸セレン、ジエチルジチオカルバミン酸テルル、ジアミルジチオカルバミン酸カドミウムなどのジチオカルバミン酸系化合物などが挙げられる。
【００５２】
アルデヒド−アミン系またはアルデヒド−アンモニア系としては、たとえばアセトアルデヒド−アニリン反応物、ブチルアルデヒド−アニリン縮合物、ヘキサメチレンテトラミン、アセトアルデヒド−アンモニア反応物などが挙げられる。
【００５３】
老化防止剤としては、アミン系、フェノール系、イミダゾール系の各化合物や、カルバミン酸金属塩、ワックスなどを適宜選択して使用することが可能である。
【００５４】
本発明では練り加工性を一層向上させるために軟化剤を併用しても良い。軟化剤としては、プロセスオイル、潤滑油、パラフィン、流動パラフィン、石油アスファルト、ワセリンなどの石油系軟化剤、ヒマシ油、アマニ油、ナタネ油、ヤシ油などの脂肪油系軟化剤、トール油、サブ、蜜ロウ、カルナバロウ、ラノリンなどのワックス類、リノール酸、パルミチン酸、ステアリン酸、ラウリン酸などの脂肪酸、等が挙げられる。
【００５５】
さらに、本発明のタイヤ用ゴム組成物には必要に応じて可塑剤を配合することができる。具体的には、ＤＭＰ（フタル酸ジメチル）、ＤＥＰ（フタル酸ジエチル）、ＤＢＰ（フタル酸ジブチル）、ＤＨＰ（フタル酸ジヘプチル）、ＤＯＰ（フタル酸ジオクチル）、ＤＩＮＰ（フタル酸ジイソノニル）、ＤＩＤＰ（フタル酸ジイソデシル）、ＢＢＰ（フタル酸ブチルベンジル）、ＤＬＰ（フタル酸ジラウリル）、ＤＣＨＰ（フタル酸ジシクロヘキシル）、無水ヒドロフタル酸エステル、ＤＯＺ（アゼライン酸ジ−２−エチルヘキシル）、ＤＢＳ（セバシン酸ジブチル）、ＤＯＳ（セバシン酸ジオクチル）、クエン酸アセチルトリエチル、クエン酸アセチルトリブチル、ＤＢＭ（マレイン酸ジブチル）、ＤＯＭ（マレイン酸−２−エチルヘキシル）、ＤＢＦ（フマル酸ジブチル）等が挙げられる。
【００５６】
本発明のタイヤ用ゴム組成物には、スコーチを防止または遅延させるためのスコーチ防止剤として、たとえば無水フタル酸、サリチル酸、安息香酸などの有機酸、Ｎ−ニトロソジフェニルアミンなどのニトロソ化合物、Ｎ−シクロヘキシルチオフタルイミド等を使用することができる。
【００５７】
本発明のタイヤ用ゴム組成物は空気入りタイヤに対して好適に用いられ、特にインナーライナー部、インスレーション部に対して好ましく使用される。以下、図面にしたがって説明する。図１は、本発明に係る空気入りタイヤの断面図の左半分を例示した図であり、図２は、本発明に係る空気入りタイヤのインスレーション部およびインナーライナー部について説明する拡大断面図である。タイヤ１は、トレッド部２と、その両端からタイヤ半径方向内方にのびる一対のサイドウォール部３と、各サイドウォール部３の内方端に位置するビード部４とを具える。またビード部４、４間にはカーカス６が架け渡されるとともに、このカーカス６のラジアル方向外側にタガ効果を有するベルト層７が配される。
【００５８】
該カーカス６は、カーカスコードをタイヤ赤道Ｃに対して例えば７０〜９０°の角度で配列する１枚以上のカーカスプライ６ａから形成され、このカーカスプライ６ａは、トレッド部２からサイドウォール部３をへてビード部４のビードコア５の廻りをタイヤ軸方向の内側から外側に折返されて係止される。
【００５９】
ベルト層７は、ベルトコードをタイヤ赤道Ｃに対して例えば４５°以下の角度で配列した２枚以上のベルトプライ７ａ，７ｂからなり、各ベルトコードがプライ間で交差するよう向きを違えて重置している。さらにベルト層７の外側にバンド層（図示せず）を設けても良く、このときバンド層は低モジュラスの有機繊維コードを、タイヤ赤道Ｃとほぼ平行に螺旋巻きした連続プライで形成する。
【００６０】
またビード部４には、該ビードコア５から半径方向外方にのびるビードエーペックスゴム８が配されるとともに、カーカス６の内側には、タイヤ内腔面をなすインナーライナーゴム９および該インナーライナーゴム９とカーカス６とに挟まれるインスレーションゴム１０が隣設され、カーカス６の外側は、チェーファーゴム４Ｇおよびサイドウォールゴム３Ｇで保護される。
【００６１】
本発明に係るタイヤ用ゴム組成物は、空気入りタイヤの特にインナーライナーゴム９、およびインスレーションゴム１０として使用されることができ、該インナーライナーゴムまたは該インスレーションゴムのゲージが小さくされた場合にも良好なタイヤ耐久性能を与える。なお本発明のタイヤ用ゴム組成物が使用される空気入りタイヤの構造は上述のものに限定されない。
【００６２】
［実施例］
以下、実施例を挙げて本発明をより詳細に説明するが、本発明はこれらに限定されるものではない。
【００６３】
＜表面にフッ素系表面処理剤を有する紙繊維の作製＞
紙繊維として、三共製粉（株）製の「ミルファイブ♯１００」（平均長さ１０００μｍ、長径／短径の平均値＝１０のもの）を、フッ素系表面処理剤として、ＧＥ東芝シリコーン社製のフルオロアルキルシラン「ＸＣ９５−Ａ９７１５」（Ｃ8Ｆ17ＣＨ2ＣＨ2Ｓｉ（ＯＣ2Ｈ5）3）をそれぞれ用いた。上記のフッ素系表面処理剤１２質量部をイソプロピルアルコール８８質量部に溶解させ、酢酸０．７２質量部を添加して処理液を調製した。続いて、上記の紙繊維を該処理液に室温で１時間浸漬した後、遠心分離し、エタノールで洗浄し、表面にフッ素系表面処理剤を有する紙繊維（以下、フッ素表面処理紙繊維とも称する）を得た。
【００６４】
表１および表２に示す配合成分（単位：質量部）のうち硫黄および加硫促進剤を除く成分を、神戸製鋼（株）製の１．７Ｌバンバリーを用いて１５０℃で４分間混練した。次いで硫黄および加硫促進剤を加え、二軸ローラーを用いて８０℃で４分間混練した。得られた未加硫ゴム組成物を用い、インスレーションゴムおよびインナーライナーゴムとして、表１および表２に示すゲージのゴムシートを作製し、これをタイヤのインスレーション部およびインナーライナー部に用いて成型し、１５０℃、３５分間、２５ｋｆ（２４５．１６６２５Ｎ）の条件で加硫を行ない、１７５／７０Ｒ１３の試験用タイヤを作製した。
【００６５】
＜外観の評価＞
表１に示す配合成分を用いて作製された試験用タイヤについて、タイヤ内面の外観を目視で観察し、カーカスプライコード間へのインスレーションゴムおよびインナーライナーゴムの吸い上げ現象の有無（すなわちプライコードの露出の有無）をチェックした。また、表１および表２に示す配合成分を用いて作製された試験用タイヤについて、タイヤ内面部分におけるクラックの発生の有無をチェックした。結果を表１および表２に示す。
【００６６】
＜マシン耐久性試験＞
表１および表２に示す配合成分を用いて作製された試験用タイヤを８０℃のオーブンに１週間入れた後、内圧２００ｋＰａ、荷重３４０ｋｇｆ（３３３４．２６１Ｎ）、時速８０ｋｍ／ｈで３万ｋｍ走行させた後、インナーライナー、インスレーションの損傷の有無、すなわちクラック発生の有無を目視で評価した。結果を表１および表２に示す。
【００６７】
＜引張試験＞
表２に示す配合成分を用いて作製された試験用ゴム組成物を用い、ＪＩＳ  Ｋ６２５１に基づいて、ダンベル状３号形を使用して引張強度の評価を行なった。結果を表２に示す。
【００６８】
＜屈曲亀裂試験＞
表２に示す配合成分を用いて作製された試験用ゴム組成物を用い、ＪＩＳ  Ｋ６２６０に基づいてサンプルを作製し、３０％歪みを与えて、０．１ｍｍ以上の屈曲亀裂が発生したときの回数（単位：万回／ｍｍ）を評価した。結果を表２に示す。
【００６９】
＜エアーリーク試験＞
表１および表２の配合成分を用いて作製された試験用タイヤを用い、リム組した後、内圧を２００ｋＰａに設定し、８０℃のオーブンに１週間入れて内圧の低下度合いを、下記の式、
（各々の実施例、従来例、比較例の内圧：ＭＰａ）／（従来例１の内圧：ＭＰａ）×１００
に従いエアシール性能指数として示した。指数が大きい程内圧保持性能が良いことを示す。
【００７０】
＜水分透過試験＞
上記の方法で作製した試験用タイヤを解体し、ブレーカーにおけるトッピングゴムの水分率をカールフィッシャー法で測定することにより、水分透過率を測定し、下記の式、
（従来例１の水分透過率）／（各々の実施例、従来例、比較例の水分透過率）×１００
に従い耐水分透過性能指数として表した。数値が大きい程水分の透過が少なく耐水分透過性能が良いことを示す。上記の指数が８０を下回ると、ブレーカーの錆びが発生し易く耐久性能が低下し易い傾向がある。
【００７１】
【表１】
2008150523.tif 000003
【００７２】
【表２】
2008150523.tif 000004
【００７３】
注１：天然ゴムは、タイ製のＲＳＳ♯３である。
注２：ＳＢＲは、住友化学社製の「ＳＢＲ１５０２」である。
注３：カーボンブラックは、三菱化学（株）製の「Ｎ６６０」である。
注４：炭酸カルシウムは、近江化学（株）製の「サクセス２００Ｓ」である。
注５：紙繊維は、三共製粉（株）製の「ミルファイブ♯１００」（平均長さ１０００μｍ、長径／短径の平均値＝１０のもの）である。
注６：フッ素表面処理紙繊維は、上述の方法で作製したものである。
注７：ステアリン酸は、日本油脂（株）製の「桐」である。
注８：粘着レジンは、（株）日本触媒製の「ＳＰ１０６８」である。
注９：プロセスオイルは、出光興産（株）製の「ダイアナプロセスＰＳ３２」である。
注１０：酸化亜鉛は、東邦亜鉛（株）製の「銀嶺Ｒ」である。
注１１：硫黄は、鶴見化学（株）製である。
注１２：加硫促進剤は、三新化学（株）製の「サンセラーＣＭ」（Ｎ−シクロヘキシル−２−ベンゾチアジル−スルフェンアミド）である。
注１３：ハロゲン化ブチルゴムは、日本ブチル社製の「ブロモブチルＨＴ１０６８」（ブロモ化ブチルゴム）である。
【００７４】
表１に示すように、インスレーションゴムに紙繊維を配合していない比較例１では吸い上げ現象が見られ、フッ素系表面処理剤による表面処理を行なっていない紙繊維を配合した比較例２では耐水分透過性能が良好でなく、フッ素表面処理紙繊維を多量に配合した比較例３ではクラック発生が見られたのに対し、インスレーションゴムにフッ素表面処理紙繊維をゴム成分の１００質量部に対して５〜１５質量部の範囲内で配合した各実施例においては、吸い上げ現象およびクラック発生が見られず、エアシール性能および耐水分透過性能において良好な結果を示した。
【００７５】
上記の結果から、本発明のタイヤ用ゴム組成物をインスレーションゴムに適用した場合には、ゴム物性、吸い上げ現象の防止効果、エアシール性能、耐水分透過性能が良好に得られることが分かる。
【００７６】
表２に示すように、インナーライナーゴムに紙繊維を配合していない比較例４およびフッ素系表面処理剤による表面処理を行なっていない紙繊維を配合した比較例５と比べて、フッ素表面処理紙繊維をゴム成分の１００質量部に対して５〜１５質量部の範囲内で配合した実施例５および６においては、エアシール性能および耐水分透過性能が優れていた。また実施例５および６においては、引張強度が良好であり、屈曲亀裂試験の結果も良好であり、クラック発生が見られなかった。なお、フッ素表面処理紙繊維を多量に配合した比較例６ではクラック発生が見られ、実施例５および６と比べて引張強度および屈曲亀裂試験の結果が劣っていた。
【００７７】
上記の結果から、本発明のタイヤ用ゴム組成物をインナーライナーゴムに適用した場合には、ゴム物性、エアシール性能、耐水分透過性能、耐久性能が良好に得られることが分かる。
【００７８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７９】
本発明のタイヤ用ゴム組成物は空気入りタイヤのインナーライナーおよび／またはインスレーションに対して用いられる。また該タイヤ用ゴム組成物を用いた空気入りタイヤは軽量でかつ耐久性能にも優れるため、車の低燃費化を可能とする空気入りタイヤとして好適に用いられる。
【図面の簡単な説明】
【００８０】
【図１】本発明に係る空気入りタイヤの断面図の左半分を例示した図である。
【図２】本発明に係る空気入りタイヤのインスレーション部およびインナーライナー部について説明する拡大断面図である。
【符号の説明】
【００８１】
１  タイヤ、２  トレッド部、３  サイドウォール部、３Ｇ  サイドウォールゴム、４  ビード部、４Ｇ  チェーファーゴム、５  ビードコア、６  カーカス、６ａ  カーカスプライ、７  ベルト層、７ａ，７ｂ  ベルトプライ、８  ビードエーペックスゴム、９  インナーライナーゴム、１０  インスレーションゴム。
【図１】
2008150523.tif 000005
【図２】
2008150523.tif 000006